Brevet FR2649089A1 — publié le 19910104

SILICE A POROSITE CONTROLEE ET SON PROCEDE D'OBTENTION La présente invention a pour objet une silice à porosité contrô- é16e et son procédé de préparation. La silice est utilisée actuellement dans certains domaines d'application en raison de ses caractéristiques de porosité, notamment dans le domaine de la catalyse, des encres et papier, dans l'industrie alimentaire, etc... En catalyse, la silice est utilisée comme support catalytique ou comme couche poreuse revêtant les supports monolithiques. En raison de ses qualités optiques de blancheur et d'opacité, la silice est utilisée comme charge de masse dans les papiers, en particu- lier les papiers journaux, comme charge de couchage pour les papiers couchés et les papiers spéciaux. Lors de l'utilisation de la silice dans le papier, une porosité plus grande est requise afin de faciliter l'absorption de l'encre. Dans le domaine de l'alimentation en particulier animale, la silice est utilisée du fait de ses propriétés absorbantes comme support alimentaire en particulier support de méthionine, de vitamines notam- ment A,E, support de sucroglycérides, etc... Il est donc demandé dans cette application ainsi que dans de nombreuses autres que la silice présente certaines caractéristiques de morphologie. Le premier objectif de la présente invention est de fournir une silice présentant une porosité améliorée. Le second objectif de l'invention est de disposer d'un procédé permettant d'obtenir une silice à porosité contrôlée. Dans ce but, la silice précipitée de l'invention présente les caractéristiques suivantes: - surface spécifique B.E.T. comprise entre 20 à 300 m2/g, - surface spécifique C.T.A.B. comprise entre 10 et 200 m2/g, prise d'huile (DBP) comprise entre 80 et 400 cm3/100 g, - volume poreux de 1 à 10 cm3/g - diamètre moyen de pores variant entre 10 nm et 50 nm. L'originalité de la silice de l'invention est qu'elle présente un volume poreux optimisé, c'est-à-dire des pores d'un diamètre situé entre 10 et 50 nm, quelle que soit la surface spécifique définie dans la gamme revendiquée, ce qui confère à ladite silice une surface d'adsorption et une capacité d'absorption maximales. La silice de l'invention présente une surface spécifique BET comprise entre 20 et 300 m2/g, de préférence entre 60 et 200 m2/g. La surface spécifique BET est déterminée selon la méthode de BRUNAUEREMMETT-TELLER décrite dans the Journal of the American Chemical Society vol. 60, page 309, February 1938 et selon la norme NF X11-622 (3.3). Pour ce qui est de la surface spécifique CTAB, elle varie habituellement entre 10 et 200 m2/g, plus particulièrement entre 60 et m2/g. La surface CTAB est la surface externe déterminée selon la norme ASTM D3765 mais en pratiquant l'adsorption de bromure d'hexadécyltri- méthyl ammonium (CTAB) à pH 9 et en prenant comme aire projetée de la molécule de CTAB 35 A2. La silice de l'invention peut présenter une prise d'huile comprise entre 80 et 400 cm3/100 g de silice, déterminée selon la norme NFT 30-022 (mars 1953) en mettant en oeuvre le phtalate de dibutyle. Plus précisément, la prise d'huile est comprise entre 100 et 350 cm3/100 g. Pour ce qui est des caractéristiques de porosité de la silice de l'invention, elle présente un volume poreux variant entre 1 et 10 cm3/g et plus particulièrement entre 2 et 5 cm3/g. Le diamètre moyen des pores s'échelonne dans une gamme rela- tivement resserrée entre 10 nm et 50 nm, de préférence entre 20 nm et nm. La détermination du volume poreux inter-agrégat et la détermina- tion de la population des pores correspondant à ce volume sont effec- tuées à l'aide d'un porosimètre à mercure (porosimètre utilisé: "pore sizer" 9300 de COULTRONICS). On fait pénétrer le mercure dans les pores de l'échantillon dégazé et on établit ainsi une courbe de porosité représentant l'évolution du volume des pores en fonction de la pression ou du rayon des pores. Cette courbe de porosité est établie selon la méthode exposée par N.M. WILNSLOW et J.J. SHAPIRO dans ASTM BULLETIN, page 39, Février 1959. L'empilement des agrégats crée une porosité inter-agrégat dont le remplissage par le mercure va se traduire par l'apparition d'une marche sur la courbe de porosité. La hauteur de cette marche permet d'accéder au volume poreux inter-agrégat. L'inclinaison de la marche reflète la dispersion de la population des pores. La courbe dérivé présente un aspect de pic d'autant plus fin que la population des pores inter-agrégat est plus homogène. On définira, ci-après, plus précisément les caractéristiques de surface spécifique et de porosité qui peuvent être modulées selon le procédé d'obtention. En ce qui concerne la granulométrie de la silice, elle est adaptée en fonction de son application. Le diamètre moyen des agglomérats peut varier largement entre 0,5 et 20 pm et, plus préférentiellement, entre 1 et 10 im. On définit le diamètre moyen comme un diamètre tel que 50 % en poids des agglomérats ont un diamètre supérieur ou inférieur au dia- mètre moyen. Ce diamètre moyen des agglomérats étant mesuré par COUNTER-COULTER. Le pH de la silice de l'invention est généralement compris entre 4,0 et 8, 0 et, plus particulièrement, entre 5,0 et 7,0. Ce pH est déterminé selon la norme NFT-45007 (5.5). La silice de l'invention peut être préparée selon un procédé original qui consiste à ajouter simultanément un silicate et un acide dans une dispersion colloïdale de silice, ce qui conduit à une suspen- sion de silice; à abaisser le pH de telle sorte qu'il se situe entre 3 et 7; à séparer la silice et à la soumettre à un séchage. Une variante préférentielle du procédé de l'invention réside dans l'addition supplémentaire d'un électrolyte dans la dispersion colloïdale initiale de silice. Un mode de préparation de la dispersion colloïdale de silice ayant de préférence une concentration entre 1 et 150 g/l consiste à chauffer une solution aqueuse de silicate, par exemple entre 60 C et C et à ajouter l'acide dans ladite solution aqueuse jusqu'à obten- tion d'un pH compris entre 8,0 et 10,0, de préférence aux environs de 9,5. La concentration de-la solution aqueuse de silicate exprimée en SiO2 est de préférence comprise entre 20 et 150 g/l. On peut faire appel à un acide dilué ou concentré: sa normalité pouvant varier entre 0,5 N et 36 N, de préférence entre 1 et 2 N. Dans ce qui précède, on entend par silicate avantageusement un silicate de métal alcalin et, de préférence, un silicate de sodium de rapport pondéral SiO2/Na2O compris entre 2 et 4, de préférence égal à 3,5. Pour ce qui est de l'acide, il peut être gazeux, comme le gaz carbonique ou liquide, de préférence, l'acide sulfurique. Selon une variante d'exécution de l'invention, il est possible de limiter le nombre de colloïdes dans la dispersion colloïdale par ajout d'un électrolyte. Généralement, on fait appel à un sel minéral ou organique, de préférence, de métal alcalin ou d'ammonium. A titre d'exemples, on peut citer le sulfate de sodium, le'chlorure de sodium, l'acétate de sodium, le sulfate d'ammonium, le chlorure d'ammonium, etc... Ledit électrolyte peut être mis en oeuvre sous forme solide ou sous forme d'une solution aqueuse dont la concentration peut varier avantageusement entre 0 et 50 g par litre de dispersion colloïdale. Conformément au procédé de l'invention, on ajoute simultanément dans la dispersion colloïdale de silice comprenant éventuellement un électrolyte, un silicate et un acide. L'addition des deux réactifs se fait de manière simultanée de telle sorte que le pH soit maintenu constant entre 8 et 10, de préfé- rence entre 8,5 et 9,5. La température est avantageusement comprise entre 60 C et 95 C. La concentration de la solution de silicate exprimée en SiO2 peut être comprise entre 40 et 250 g par litre de dispersion colloïdale de silice, plus particulièrement entre 80 et 150 g par litre. Dans l'étape suivante du procédé de l'invention, on amène le pH entre 3,0 et 7,0. 26490.89 A cet effet, on amène le pH au pH souhaité par ajout d'acide. On peut faire appel, par exemple, à un acide minéral tel que l'acide nitrique, chlorohydrique, sulfurique, phosphorique ou bien à l'acide carbonique formé par barbotage de gaz carbonique. On obtient alors une suspension de silice ayant une concen- tration exprimée en SiO2, de préférence comprise entre 40 et 80 g/l. Le volume représenté par la dispersion colloïdale de silice mise en oeuvre initialement, représente de préférence entre 10 et 20 % du volume de la suspension finale obtenue et se situe, plus préférentiel- lement, aux environs de 15 %. On procède alors à la séparation de la silice du milieu réac- tionnel selon tout moyen connu, filtre sous vide ou filtre presse par exemple. On recueille ainsi un gâteau de silice. On peut, selon un mode préféré de réalisation de l'invention, effectuer un lavage du gâteau de silice. A cet effet, on peut envisager de faire un lavage à l'eau, généralement désionisée et/ou un lavage à l'aide d'une solution acide ayant un pH compris entre 2 et 7. Cette solution acide peut être par exemple une solution d'un acide minéral tel que l'acide nitrique. Toutefois, selon un mode de réalisation particulier de l'invention, cette solution acide peut aussi être une solution d'un acide organique, notamment d'un acide organique complexant. Cet acide pourra être choisi dans le groupe des acides carboxyliques, dicarboxyliques, hydroxycar- boxyliques et amino-carboxyliques. On peut citer comme exemple de tels acides I'acide acétique et pour les acides complexants, l'acide tartrique, l'acide maléique, l'acide glycérique, l'acide gluconique, l'acide citrique. D'un point de vue pratique, les opérations de lavage peuvent se faire par passage de la solution de lavage sur le gâteau ou par intro- duction de celle-ci dans la suspension obtenue, après délitage du gâteau. En effet, le gâteau de filtration est soumis avant l'opération de séchage à un délitage qui peut être effectué par tout moyen connu, par exemple, à l'aide d'un agitateur tournant à grande vitesse. Le gâteau de silice, avant ou après lavage, est donc délité puis séché selon tout moyen connu. Le séchage peut se faire par exemple dans un four tunnel ou à moufle ou par atomisation dans un courant d'air chaud dont la température d'entrée peut varier entre 200 C et 500 C environ et la température de sortie entre 80 C et 100 C environ: le temps de séjour étant compris entre 10 secondes et 5 minutes. Le produit séché peut être broyé si nécessaire pour obtenir la granulométrie désirée. Cette dernière est conditionnée par l'appli- cation envisagée. Généralement, on conduit l'opération de telle sorte que le diamètre moyen des agglomérats soit compris entre 0,05 et 20 pim, de préférence entre 1 et 10 pm. Dans le cas de l'application de la silice dans le domaine du papier, la granulométrie est avantageusement Comprise entre 1 et 3 pm. L'opération est conduite dans un appareillage classique:broyeur à couteaux ou broyeur à jet d'air. La mise en oeuvre du procédé de l'invention conduit à une silice présentant certaines caractéristiques de morphologie telles que précé- demment décrites. Une des caractéristiques du procédé de l'invention est de permettre de contrôler la morphologie de la silice obtenue, en parti- culier sa surface spécifique. En effet, il a été trouvé que les caractéristiques finales de la silice obtenue pouvaient être corrélées et par la même choisies, en fonction du nombre et de la taille des colloïdes présents dans la dispersion colloïdale de silice initiale. Or, il a également été trouvé que le nombre et la taille des colloïdes de ladite dispersion pouvaient être contrôlés par le choix de la concentration de la silice dans la dispersion colloïdale de silice, par la présence ou non d'un électrolyte et par le choix de sa concen- tration. La figure 1 représente un graphe sur lequel est portée la courbe (A) de variation de la surface spécifique CTAB (exprimée en m2/g) de la silice obtenue, en fonction de la concentration exprimée en gramme par litre, en silice de la dispersion colloïdale de silice, et en l'absence de tout électrolyte. La figure 2 représente un graphe sur lequel est portée la courbe (B) de variation de la surface spécifique CTAB en fonction de la concentration en silice et en présence d'un électrolyte, à savoir le sulfate de sodium (à raison de 20 g/l). A partir des courbes 1 et 2, l'homme de métier peut aisément déterminer les conditions opératoires permettant d'obtenir les carac- téristiques de surface spécifique souhaitée. Si une faible surface spécifique est souhaitée, c'est-à-dire inférieure à environ 80 m2/g, il y a lieu d'opter pour la mise en oeuvre d'un électrolyte, lors de la préparation de la dispersion colloïdale de silice. Si une grande surface spécifique est désirée de préférence supérieure à 150 m2/g, il convient de choisir une faible concentration de silice, dans la dispersion colloïdale de silice, de préférence inférieure à 50 g/l. Une autre caractéristique du procédé de l'invention est qu'il conduit à une taille de pores inter-agrégats relativement constante, dans une large gamme de surface spécifique, ce qui est mis en évidence par les exemples de l'invention. En raison de ses propriétés intéressantes de morphologie, la silice de l'invention peut être donc utilisée dans de nombreux domaines d'application notamment catalyse, papier, support alimentaire, etc... On donne, ci-après, des exemples de réalisation de l'invention qui sont fournis à titre illustratif et sans aucun caractère limitatif. Exemple 1 Synthèse d'une silice avant une surface spécifiaue CTAB de 150 m2/q Dans un réacteur équipé d'un système de régulation de tempé- rature et de pH et d'un système d'agitation par turbine, on introduit 5 litres d'eau désionisée et 1 litre d'une solution aqueuse de silicate de sodium à 130 g/l. Exemple 2 Synthèse d'une silice avant une surface spécifique CTAB de m2/q Dans un réacteur équipé d'un système de régulation de tempé- rature et de pH et d'un système d'agitation par turbine, on intro- duit 4, 4 litres d'eau désionisée et 1,6 litre d'une solution aqueuse de silicate de sodium à 130 g/l. Après la mise en marche de l'agitation (350 tours/minute), le pied de cuve ainsi constitué est chauffé à 92 C et le pH est amené à 9,5, en 8 minutes, par ajout d'une solution aqueuse d'acide sulfu- rique à 80 g/l. Lorsque la température de 92 C est atteinte, on procède à l'addition simultanée de 12 litres d'une solution aqueuse de sili- cate de sodium de concentration en silice de 130 g/l, de rapport À15 SiO2/Na2O égal à 3,5, à un débit de 0,20 litre/mn, et de 7,2 litres d'une solution aqueuse d'acide sulfurique à 80 g/l. Le débit d'acide est ajusté de manière à maintenir le pH du milieu à une valeur constante de 9,5 (débit moyen: 0,120 litre/minute). Après 60 mn d'addition, on arrête l'addition de silicate et on continue l'addition d'acide jusqu'à stabiliser le pH du mélange réactionnel à 5,0. Le mélange est ensuite filtré et le gâteau humide est lavé à l'eau désionisée jusqu'à ce que la conductivité du filtrat soit inférieure à 1 millisiemens. Le gâteau obtenu est séché par atomisation et broyé sur un broyeur de type "Jet Pulveriser" pour obtenir une granulométrie de 2 microns. Les caractéristiques physico-chimiques de la silice ainsi obtenue sont les suivantes: - Surface BET............................ 150 m2/g - Surface CTAB........................... 120 m2/g - Prise d'huile.................. ........ 200 cm3/100 g - pH à 5 % dans l'eau.................... 4,0 - % Sulfate.............................. 2,5 Après la mise en marche de l'agitation (350 tours/minute), le pied de cuve ainsi constitué est chauffé à 85 C et le pH est amené à 9,5, en 8 minutes, par ajout d'une solution aqueuse d'acide sulfurique..DTD: à 80 g/l. Lorsque la température de 85 C est atteinte, on procède à l'addition simultanée de 10 litres d'une solution aqueuse de silicate de sodium de concentration en silice de 130 g/l, de rapport SiO2/Na20 égal à 3,5, à un débit de 0,20 litre/mn, et de 7,0 litres d'une solu- tion aqueuse d'acide sulfurique à 80 g/l. Le débit d'acide est ajusté de manière à maintenir le pH du milieu à une valeur constante de 9,2 (débit moyen: 0,14 litre/minute). Après 50 mn d'addition, on arrête l'addition de silicate et on continue l'addition d'acide jusqu'à stabiliser le pH du mélange réac- tionnel à 5,0. Le mélange est ensuite filtré et le gâteau humide est lavé à l'eau désionisée jusqu'à ce que la conductivité du filtrat soit infé- rieure à 1 millisiemens. Le gâteau obtenu est séché par atomisation et broyé sur un broyeur de type "Jet Pulveriser" pour obtenir une granulométrie de 2 microns. Les caractéristiques physico-chimiques de la silice ainsi obtenue sont les suivantes: - Surface BET............................ 200 m2/g - Surface CTAB........................... 150 m2/g - Prise d'huile.......... .............. 320 cm3/100 g -pH à 5 % dans l'eau.................... 7, 0 - % Sulfate.............................. 0,5 - Humidité 105 C (%)........DTD: ............. 5,9 - Perte au Feu 10000C (%)................ 9,1 - Perte à 105 C du gâteau (%)............ 80 Volume poreux total..................DTD: ... 3,6 cm3/g - Diamètre moyen des pores............... 35 nm..DTD: 26490.8 9 - Surface BET............................ 80 m2/g - Surface CTAB.......... ............... 60 m2/g - Prise d'huile........................... 120 cm3/100 g - pH à 5 % dans l'eau.................... 4,0 - % Sulfate.........DTD: ..................... 2,5 - Humidité 105 C (%)..................... 4,0 - Perte au Feu 1000 C (%)................ 8,0 - Perte à 105 C du gâteau (%)............ 80 - Volume poreux total..................... 3,3 cm3/g - Diamètre moyen des pores............... 40 nm..DTD: Exemple 4 Synthèse d'une silice avant une surface spécifique CTAB de m2/q Dans un réacteur équipé d'un système de régulation de tempé- rature et de pH et d'un système d'agitation par turbine, on intro- duit 4 litres d'une solution aqueuse de silicate de sodium à 75 g/l et 80 g d'une solution aqueuse de sulfate de sodium. Après la mise en marche de l'agitation (350 tours/minute), le pied de cuve ainsi constitué est chauffé à 90 C. Le pH du pied de cuve est amené à 9,0 par addition d'acide sulfurique à 80 g/l avec un débit constant de 0,058 1/mn. On procède par la suite à l'addition simultanée de 14,4 1 de silicate de sodium de concentration en silice de 130 g/l, de rapport Si02/Na2O égal à 3,5 et de débit 0,240 1/mn et de 9,42 1 d'acide sulfurique de concentration 80 g/l. Le débit d'acide est ajusté de manière à maintenir le pH du milieu à une valeur constante de 9,2 (débit moyen = 0,16 1/mn). En fin d'addition simultanée, on arrête l'addition de silicate et on continue l'addition d'acide avec un débit constant de 0,073 1/mn jusqu'à stabiliser le pH du mélange réactionnel à 4,2. Le mélange est ensuite filtré et le gâteau humide est lavé à l'eau désionisée jusqu'à ce que la conductivité du filtrat soit inférieure à 1 millisiemens. - Humidité 105 C (%)..................... 4,0 - Perte au Feu 1000 C (%)... ........... 9,0 - Perte à 105 C du gâteau (%)............ 80 - Volume poreux total..................... 3,3 cm3/g - Diamètre moyen des pores......DTD: .........35 nm..DTD: Exemple 3 Synthèse d'une silice avant une surface spécifique CTAB de m2/q Dans un réacteur équipé d'un système de régulation de tempé- rature et de pH et d'un système d'agitation par turbine, on intro- duit 2,5 litres d'eau désionisée et 2,5 litres d'une solution aqueuse de silicate de sodium à 130 g/l. Après la mise en marche de l'agitation (350 tours/minute), le pied de cuve ainsi constitué est chauffé à 90 C et le pH est amené à 9,5, en 8 minutes, par ajout d'une solution aqueuse d'acide sulfu- rique à 80 g/l. Lorsque la température de 90 C est atteinte, on procède à l'addition simultanée de 15 litres d'une solution aqueuse de sili- cate de sodium de concentration en silice de 130 g/l, de rapport Si02/Na2O égal à 3,5, à un débit de 0,25 litre/mn, et de 9,0 litres d'une solution aqueuse d'acide sulfurique à 80 g/l. Le débit d'acide est ajusté de manière à maintenir le pH du milieu à une valeur constante de 9,5 (débit moyen: 0,15 litre/minute). Après 60 mn d'addition, on arrête l'addition de silicate et on continue l'addition d'acide jusqu'à stabiliser le pH du mélange réactionnel à 5,0. Le mélange est ensuite filtré et le gâteau humide est lavé à l'eau désionisée jusqu'à ce que la conductivité du filtrat soit inférieure à 1 millisiemens. Le gâteau obtenu est séché par atomisation et broyé sur un broyeur de type "Jet Pulveriser" pour obtenir une granulométrie de 2 microns. Les caractéristiques physico-chimiques de la silice ainsi obtenue sont les suivantes: Le gâteau obtenu est séché par atomisation et broyé sur un broyeur de type "Jet Pulveriser" pour obtenir une granulométrie de 5 microns. Les caractéristiques physico-chimiques de la silice ainsi obtenue sont les suivantes: - Surface BET............................ 50 m2/g Surface CTAB........................... 30 m2/g - Prise d'huile.... .................... 90 cm3/100 g - pH à 5 % dans l'eau...................DTD: . 5,0 - Volume poreux total..................... 1,25 cm3/g - Diamètre moyen des pores............... 50 nm ExemDle 5 Synthèse d'une silice avant une surface spécifique CTAB de 50 m2/l..DTD: Dans un réacteur équipé d'un système de régulation de tempé- rature et de pH et d'un système d'agitation par turbine, on intro- duit 4 litres d'une solution aqueuse de silicate de sodium à 105 g/l et 80 g d'une solution aqueuse de sulfate de sodium. Après la mise en marche de l'agitation (350 tours/minute), le pied de cuve ainsi constitué est chauffé à 90 C. Le pH du pied de cuve est amené à 9,0 par addition d'acide sulfurique à 80 g/l avec un débit constant de 0,138 1/mn. On procède par la suite à l'addition simultanée de 14,09 1 de silicate de sodium de concentration en silice de 130 g/l, de rapport SiO2/Na2O égal à 3,5 et de débit 0,235 1/mn et de 8,28 1 d'acide sulfurique de concentration 80 g/l. Le débit d'acide est ajusté de manière à maintenir le pH du milieu à une valeur constante de 9,2 (débit moyen = 0,14 1/mn). En fin d'addition simultanée, on arrête l'addition de silicate et on continue l'addition d'acide avec un débit constant de 0,075 1/mn jusqu'à stabiliser le pH du mélange réactionnel à 4,2. Le mélange est ensuite filtré et le gâteau humide-est lavé à l'eau désionisée jusqu'à ce que la conductivité du filtrat soit inférieure à 1 millisiemens. À - 2649089 Le gâteau obtenu est séché par atomisation et broyé sur un broyeur de type "Jet Pulveriser" pour obtenir une granulométrie de 5 microns. Les caractéristiques physico-chimiques de la silice ainsi obtenue sont les suivantes: - Surface BET............................ 60 m2/g - Surface CTAB........................... 50 m2/g - Prise d'huile................... ....... 100 cm3/100 g - pH à 5 % dans l'eau.................... 5,0 Volume poreux total..................... 1,65 cm3/g - Diamètre moyen des pores............... 50 nm..DTD: Exemple 6 Synthèse d'une silice avant une surface spécifique CTAB de 100 m2/q Dans un réacteur équipé d'un système de régulation de tempé- rature et de pH et d'un système d'agitation par turbine, on intro- duit 4 litres d'une solution aqueuse de silicate de sodium à 130 g/l et 80 g d'une solution aqueuse de sulfate de sodium. Après la mise en marche de l'agitation (350 tours/minute), le pied de cuve ainsi constitué est chauffé à 90 C. Le pH du pied de cuve est amené à 9,7 par addition d'acide sulfurique à 80 g/l avec un débit constant de 0,045 1/mn. On procède par la suite à l'addition simultanée de 13,64 1 de silicate de sodium de concentration en silice de 130 g/l, de rapport SiO2/Na2O égal à 3,5 et de débit 0,227 1/mn et de 5,2 1 d'acide sulfurique de concentration 80 g/l. Le débit d'acide est ajusté de manière à maintenir le pH du milieu à une valeur constante de 9,5 (débit moyen = 0,157 1/mn). En fin d'addition simultanée, on arrête l'addition de silicate et on continue l'addition d'acide avec un débit constant de 0,073 1/mn jusqu'à stabiliser le pH du mélange réactionnel à 4,2. Le mélange est ensuite filtré et le gâteau humide est lavé à l'eau désionisée jusqu'à ce que la conductivité du filtrat soit inférieure à 1 millisiemens. Le gâteau obtenu est séché par atomisation et broyé sur un broyeur de type "Jet Pulveriser" pour obtenir une granulométrie de 5 microns. Les caractéristiques physico-chimiques de la silice ainsi obtenue sont les suivantes: - Surface BET............................ 150 m2/g - Surface CTAB........................... 100 m2/g - Prise d'huile.................. ...... 150 cm3/100 g - pH à 5 % dans l'eau.................... 5,0 Volume poreux total..................... 2,5 cm3/g - Diamètre moyen des pores............... 45 nm..DTD: Revendications 1 - Silice précipitée présentant les caractéristiques sui- vantes: - surface spécifique B.E.T. comprise entre 20 à 300 m2/g, surface spécifique C.T.A.B. comprise entre 10 et m2/g, - prise d'huile (DBP) comprise entre 80 et 400 cm3/100 g, - volume poreux de 1 à 10 cm3/g - diamètre moyen de pores variant entre 10 nm et 50 nm. 2 - Silice selon la revendication 1 caractérisée par le fait que sa surface spécifique BET est comprise entre 60 et 200 m2/g. 3 - Silice selon l'une des revendications 1 et 2 caractérisée par le fait que sa surface CTAB est comprise entre 60 et 200 m2/g. 4 - Silice selon l'une des revendications 1 à 3 caractérisée par le fait que sa prise d'huile est comprise entre 100 et 350 cm3/100 g. - Silice selon l'une des revendications 1 à 3 caractérisée par le fait que son volume poreux est compris entre 2 et 5 cm3/g. 6 - Silice selon l'une -des revendications 1 à 5 caractérisée par le fait que le diamètre moyen des pores est compris entre 20 nm et 30 nm. 7 - Silice selon l'une des revendications 1 à 5 caractérisée par le fait que le diamètre moyen des agglomérats varie entre 0,5 et 20 pm et, plus particulièrement entre 1 et 10 pm. 8 - Silice selon l'une des revendications 1 à 7 caractérisée par le fait que son pH est compris entre 4,0 et 8,0, plus particu- lièrement entre 5,0 et 7,0. 9 - Procédé de préparation de la silice décrite dans l'une des revendications 1 à 8 caractérisé par le fait qu'il consiste à ajouter simultanément un silicate et un acide dans une dispersion colloïdale de silice, ce qui conduit à une suspension. de silice;à abaisser le pH de telle sorte qu'il se situe entre 3 et 7;à séparer la silice et à la soumettre à un séchage. - Procédé selon la revendication 9 caractérisé par le fait qu'il consiste à ajouter, en outre, un électrolyte dans la disper- sion colloïdale de silice. 11 - Procédé selon la revendication 9 caractérisé par le fait que l'électrolyte est un sel minéral ou organique. 12 - Procédé selon la revendication 11 caractérisé par le fait que l'électrolyte est un sel minéral ou organique d'un métal alca- lin, tout particulièrement de sodium ou bien d'ammonium. 13 - Procédé selon la revendication 9 caractérisé par le fait que l'addition des deux réactifs se fait de manière simultanée, de telle sorte que le pH soit maintenu constant entre 8 et 10, de préférence entre 8,5 et 9,5. 14 - Procédé selon la revendication 9 caractérisé par le fait que la température est comprise entre 60 C et 95 C. 15 - Procédé selon la revendication 9 caractérisé par le fait que l'on prépare la dispersion colloïdale de silice contenant de 1 à g/1 de silice en chauffant une solution aqueuse de silicate entre 60 C et 95 C et à ajouter l'acide dans ladite solution aqueuse jusqu'à obtention d'un pH compris entre 8,0 et 10,0, de préférence égal à 9,5. 16 - Procédé selon la revendication 9 caractérisé par le fait que la concentration de la solution de silicate exprimée en silice varie entre 40 et 250 g par litre de dispersion colloïdale de silice, plus particulièrement entre 80 et 150 g par litre. 17 - Procédé selon la revendication 10 caractérisé par le fait que la concentration de l'électrolyte varie de 0 à 50 g par litre de dispersion. 18 - Procédé selon la revendication 9 caractérisé par le fait que le volume représenté par la dispersion colloïdale de silice représente de 10 à 20 % du volume de la suspension finale obtenue, plus particulièrement aux environs de 15 %. 19 - Procédé selon la revendication 9 caractérisé par le fait que l'on effectue après séparation un lavage à l'eau ou à l'aide d'une solution acide.